(57)【要約】  水溶性表面処理剤によって表面処理したことにより、吸水性が向上した表面処理炭酸カルシウムと、該表面処理炭酸カルシウムを配合したインク受容層を有するインキ吸収性、発色性の高いインクジェット印刷記録紙を提供することを目的とする。  （１）原料炭酸カルシウムを水溶性表面処理剤の溶液で表面処理することにより得られる、ＢＥＴ比表面積が５０〜１２０ｍ２／ｇである表面処理炭酸カルシウム、及び（２）シート状支持体の片面又は両面にインク受容層を有するインクジェット印刷記録媒体であって、前記インク受容層が前記表面処理炭酸カルシウムを含有する、インクジェット印刷記録媒体。【特許請求の範囲】
【請求項１】
原料炭酸カルシウムを水溶性表面処理剤で表面処理することにより得られる、ＢＥＴ比表面積が５０〜１２０ｍ２／ｇである表面処理炭酸カルシウム。
【請求項２】
前記水溶性表面処理剤が、カチオン性又はノニオン性の水溶性界面活性剤である、請求項１に記載の表面処理炭酸カルシウム。
【請求項３】
前記水溶性表面処理剤が、水溶性の無機酸又は有機酸である、請求項１に記載の表面処理炭酸カルシウム。
【請求項４】
前記表面処理炭酸カルシウムが、前記原料炭酸カルシウム１００重量部に対して０．５〜８重量部の前記水溶性表面処理剤を有する、請求項１に記載の表面処理炭酸カルシウム。
【請求項５】
前記表面処理炭酸カルシウム１００重量部及び３重量部のポリビニルアルコール水溶液（但し、ポリビニルアルコールはケン化度８６．５〜８９モル％、重合度１０００〜１５００）を混合して得られる固形分濃度２５％の塗液から形成される乾燥塗膜表面と水滴との接触角が３０度以下である、請求項１のいずれかに記載の表面処理炭酸カルシウム。
【請求項６】
シート状支持体の片面又は両面にインク受容層を有するインクジェット印刷記録媒体であって、前記インク受容層は請求項１のいずれかに記載の表面処理炭酸カルシウムを含有する、インクジェット印刷記録媒体。
【発明の詳細な説明】
【技術分野】
【０００１】
本発明は、吸水性が向上した表面処理炭酸カルシウム及びそれを用いたインク吸収性・発色性が高いインクジェット印刷記録媒体に関する。
【背景技術】
【０００２】
インクジェット記録方式は、記録媒体とプリンタが直接接触しないノンインパクト式の印字方式であり、各種の噴射方式によってノズルから記録媒体に向けて微小なインク液滴を噴射させて画像を形成する。インクジェット記録用インクは、安定した液滴を形成させるために多量の溶媒を含むため、記録媒体上に良好な画質を得るためには、記録媒体がインク液滴を速やかに吸収する必要がある。特に、近年、プリンタの高速化や多色インクの採用などにより、各色のインクドットが重なって印刷された場合に、インク同士が混ざり合ってにじみが生じないことが重要であり、記録媒体の表面付近での高いインク吸収性が求められている。【０００３】
インクジェットプリンタのインク噴射技術の進歩により、噴射されるインクの液滴が飛躍的に小さくなったことから、簡易な文書の印刷には、普通紙タイプの記録媒体をインクジェット印刷に使用することも可能となっている。他方、高精細な画像の再現や銀塩写真レベルの高画質を得るためには、記録媒体の記録面にインク受容層と呼ばれる塗被層を設ける方法が一般的である。【０００４】
上記インク受容層は、インクを吸収させる顔料、顔料を支持体上に結合させる接着剤、インクをインク受容層に固着するためのインク定着剤、各種助剤等から構成される。そして、上記顔料としては、インクの吸収性・発色性に優れた合成非晶質シリカや合成アルミナ等の多孔質顔料が一般的に使用されている（例えば、非特許文献１）。【０００５】
しかしながら、シリカやアルミナは高価な顔料であり、且つ極微細で多孔質な顔料粒子であるために強度が弱い。強度を高めるために接着剤配合量を多くする方策があるが、接着剤配合量を多くするとインキ吸収性が低下するという問題がある。【０００６】
近年では、家庭用インクジェットプリンタの普及に伴い、安価な顔料として炭酸カルシウムの使用が提案されている。しかしながら、炭酸カルシウムはシリカ等の顔料と比較してインク吸収性及び発色性が悪く、インクジェット印刷適性が劣っている。そのため、印刷適性改善のための手法が検討されている。【０００７】
例えば、特許文献１、２には、カルサイト又はアラゴナイト型結晶系を有する特定の比表面積の炭酸カルシウムや多孔質で且つ特定の吸油量を有する炭酸カルシウムを用いてインク受容層を形成することが記載されている。しかしながら、上記炭酸カルシウムを用いる場合には、インク吸収性はコントロールできるが、インクが顔料粒子の内部に吸収されるためにインク発色性が不充分である。【０００８】
特許文献３、４には、炭酸カルシウムをカチオン剤で改質することやカチオン性樹脂によって分散させた炭酸カルシウムを用いることが記載されている。しかしながら、上記炭酸カルシウムを用いる場合には、インクの定着性や顔料の分散性はコントロールできるが、インク吸収性が不充分である。【０００９】
特許文献５、６には、炭酸カルシウムの表面にシリカ粒子を析出させた炭酸カルシウム−シリカ複合粒子を用いることが記載されている。しかしながら、上記炭酸カルシウムを用いる場合には、シリカ被覆の特徴を活かしてインクの吸収性は得られるが、インクの発色性が不充分である。【００１０】
このように、インクを吸収する顔料として炭酸カルシウムを用いた、良好なインク吸収性と発色性とを有するインクジェット印刷記録媒体は未だ得られていないのが現状である。
【特許文献１】特開平６―２９３１７９号公報
【特許文献２】特開平１１―２４０２４８号公報
【特許文献３】特開平１０―１２９１１３号公報
【特許文献４】特開２００１―７２４１３号公報
【特許文献５】特開２００５−６６９２５号公報
【特許文献６】特開２００７−７０１６４号公報
【非特許文献１】「インクジェット記録におけるインク・メディア・プリンターの開発技術」、第１刷、発行人 高薄 一弘
【発明の開示】
【発明が解決しようとする課題】
【００１１】
本発明は、インク受容層に炭酸カルシウムを顔料として含むインクジェット印刷記録媒体であって、インク吸収性及び発色性が向上したインクジェット印刷記録媒体を提供する。また、インク吸収性及び発色性の向上に寄与する、表面処理炭酸カルシウムを提供する。
【課題を解決するための手段】
【００１２】
本発明者は、前記目的を達成すべく鋭意研究を重ねた結果、特定の表面処理を経て得られる表面処理炭酸カルシウム及びそれをインク受容層中の顔料として用いたインクジェット印刷記録媒体（「インクジェット記録紙」とも言う）によれば前記目的を達成できることを見出し、本発明を完成するに至った。【００１３】
即ち、本発明は、下記の表面処理炭酸カルシウム及びインクジェット記録紙に関する。
１．原料炭酸カルシウムを水溶性表面処理剤で表面処理することにより得られる、ＢＥＴ比表面積が５０〜１２０ｍ２／ｇである表面処理炭酸カルシウム。
２．前記水溶性表面処理剤が、カチオン性又はノニオン性の水溶性界面活性剤である、項１に記載の表面処理炭酸カルシウム。
３．前記水溶性表面処理剤が、水溶性の無機酸又は有機酸である、項１に記載の表面処理炭酸カルシウム。
４．前記表面処理炭酸カルシウムが、前記原料炭酸カルシウム１００重量部に対して０．５〜８重量部の前記水溶性表面処理剤を有する、項１に記載の表面処理炭酸カルシウム。
５．前記表面処理炭酸カルシウム１００重量部及び３重量部のポリビニルアルコール水溶液（但し、ポリビニルアルコールはケン化度８６．５〜８９モル％、重合度１０００〜１５００）を混合して得られる固形分濃度２５％の塗液から形成される乾燥塗膜表面と水滴との接触角が３０度以下である、項１のいずれかに記載の表面処理炭酸カルシウム。
６．シート状支持体の片面又は両面にインク受容層を有するインクジェット印刷記録媒体であって、前記インク受容層は項１のいずれかに記載の表面処理炭酸カルシウムを含有する、インクジェット印刷記録媒体。
【発明の効果】
【００１４】
本発明の表面処理炭酸カルシウムは、水溶性表面処理剤の溶液により表面処理されているため、炭酸カルシウム粒子どうしの間隙での吸水性が向上している。そのため、当該表面処理炭酸カルシウムをインク受容層に含まれる顔料として用いる場合には、インク吸収性及び発色性の高いインクジェット印刷記録媒体を提供することができる。【００１５】
具体的には、本発明の表面処理炭酸カルシウム粒子は、水溶性界面活性剤で表面処理されているために粒子表面での液滴の接触角が小さい。そのため、当該表面処理炭酸カルシウムを顔料として含むインク受容層に水性インクを用いてインクジェット印刷した場合に、インクの濡れ性が高く、それによりインクの吸収速度が速い。このため、インク同士が混じり難く、にじみが発生し難い。【００１６】
また、本発明の表面処理炭酸カルシウムは、比表面積が５０〜１２０ｍ２／ｇと大きく、インクを吸着する面積が大きい。【００１７】
更に、本発明のインクジェット記録媒体においては、インクの吸収速度の高い表面処理炭酸カルシウムを含むため、インク中の染料又は顔料の定着と溶媒の吸収がほぼ同時にすばやく起こり、インク染料又は顔料がインク受容層の表面付近に留まるため、高い発色性を発揮する。
【発明を実施するための最良の形態】
【００１８】
≪表面処理炭酸カルシウム≫
本発明の表面処理炭酸カルシウムは、原料炭酸カルシウムを水溶性表面処理剤の溶液で表面処理することにより得られ、ＢＥＴ比表面積が５０〜１２０ｍ２／ｇであることを特徴とする。【００１９】
原料炭酸カルシウム
原料炭酸カルシウムとしては限定的ではなく、天然カルシウム（重質炭酸カルシウム）及び合成炭酸カルシウム（軽質炭酸カルシウム又は膠質炭酸カルシウム）をいずれも使用できる。これらの中でも、粒子形状や粒度分布が均一である点で合成炭酸カルシウムが好ましい。【００２０】
天然炭酸カルシウムは、石灰石を機械的に粉砕、分級することにより生産するため粒度分布が比較的広く、粒子形も不均一になる傾向がある。これに対して、合成炭酸カルシウムは粒度分布が狭く、粒子形が比較的均一であるため、粒子どうしが最密充填し難く、空隙容積が大きくなり、インキ吸収性が高くなる。【００２１】
原料炭酸カルシウムの平均粒子径は電子顕微鏡で観察した場合、０．０１〜０．５μｍ程度が好ましく、０．０２〜０．１μｍ程度がより好ましい。【００２２】
（沈降性）合成炭酸カルシウムは、石灰乳−炭酸ガス反応法、塩化カルシウム−ソーダ灰反応法、石灰乳−ソーダ灰反応法等の公知の方法により得ることができる。石灰乳−炭酸ガス反応法の一例を示すと、石灰石原石を、コークス又は石油系燃料（重油又は軽油）、天然ガス、ＬＰＧ等で燃焼することによって生石灰とし、この生石灰を水和して水酸化カルシウムスラリーとし、これに燃焼時に副生成物として発生する炭酸ガスをバブリングして反応させることによって、炭酸カルシウムを生成することができる。炭酸ガス反応時の条件を設定することによって、所望のサブミクロンオーダーの微粒子を得ることができる。この他にも、加水分解により水酸化亜鉛となるような亜鉛塩を、水酸化カルシウムスラリーに添加し、これと同時に炭酸ガスをバブリングして反応させ、上記炭酸カルシウムよりもさらに微細な炭酸カルシウムを製造する方法も適用することができる（特許第４０１０４４号等）。【００２３】
原料炭酸カルシウムのＢＥＴ比表面積は、特に限定されるものではなく、得られた表面処理炭酸カルシウムの比表面積が５０〜１２０ｍ２／ｇとなるようなものであればよいが、例えば、５０〜１００ｍ２／ｇが好ましく、５０〜８０ｍ２／ｇがより好ましい。【００２４】
本明細書において、ＢＥＴ比表面積は、比表面積測定装置(商品名:フローソーブII２３００、（株）島津製作所製)を用い、窒素ガス吸着法（ＢＥＴ法）により測定した値である。【００２５】
原料炭酸カルシウムの粒子形状は、特に限定されるものではなく、球形又はｎ面体（ｎは自然数）等のどのような形状であってもよいが、球形又は立方体であることが好ましい。いずれの場合も、粒子の長軸と短軸との長さの比は、０．８〜１程度であることが好ましく、０．９〜１程度であることがより好ましく、１程度であることが特に好ましい。また、粒子形状はできるだけ均一であることが好ましい。【００２６】
水溶性表面処理剤
水溶性表面処理剤としては、特に限定されるものではなく、表面処理炭酸カルシウム表面における液体の接触角の低下に効果が高いものであれば用いることができ、たとえば、水溶性界面活性剤や水溶性の無機酸や有機酸が挙げられる。【００２７】
水溶性界面活性剤としては、アニオン性、カチオン性、ノニオン性の水溶性界面活性剤が使用可能であるが、これらの中でもカチオン性又はノニオン性の水溶性界面活性剤が好ましい。これは、アニオン性界面活性剤を用いた場合、インキ吸収性は向上するが、その構造や添加量によってインキ受容層にインキを定着させる目的で添加されるカチオン性ポリマーと凝集を起こしやすく、画質の低下につながる場合があるためである。一方、水溶性界面活性剤がカチオン性又はノニオン性の場合は、前記カチオン性ポリマーと反応しないため、インキ定着性を阻害しないという効果も期待される。【００２８】
カチオン性界面活性剤としては、特に限定されないが、例えば、4級アンモニウム塩型又は３級アミン型のものを用いることができ、具体的には、塩化ドデシルトリメチルアンモニウム、塩化ヤシアルキルトリメチルアンモニウム、塩化ヘキサデシルトリメチルアンモニウム、塩化オクタデシルトリメチルアンモニウム、塩化ベヘニルトリメチルアンモニウム等の塩化アルキルトリメチルアンモニウム（アルキル基の炭素数：１０〜２５が好ましく、１０〜１６がより好ましい）；塩化ヤシアルキルジメチルベンジルアンモニウム、塩化テトラデシルジメチルベンジルアンモニウム、塩化オクタデシルジメチルベンジルアンモニウム等の塩化アルキルジメチルベンジルアンモニウム（アルキル基の炭素数：１０〜２０が好ましく、１０〜１６がより好ましい）；ヤシアルキルアミン塩酸塩、テトラデシルアミン塩酸塩、オクタデシルアミン酢酸塩等のアルキルアミン塩酸塩（アルキル基の炭素数：８〜２０が好ましく、８〜１６がより好ましい）等を挙げることができる。これらの中でも、塩化アルキルトリメチルアンモニウム、塩化アルキルジメチルベンジルアンモニウムが好ましい。【００２９】
ノニオン性界面活性剤としては、例えばポリオキシエチレンラウリルエーテル、ポリオキシエチレンアルキルエーテル、グリセリン系、ソルビタン系、ポリオキシエチレンソルビタン系の界面活性剤などが挙げられる。これらの中でも、ポリオキシエチレンラウリルエーテル、ポリオキシエチレンソルビタン系界面活性剤が好ましい。【００３０】
水溶性の有機酸としては、例えば、酢酸、シュウ酸などを挙げることができ、水溶性の無機酸としては、硝酸、硫酸、炭酸、リン酸などを挙げることができる。これらの中でも、リン酸、炭酸、硫酸が好ましい。【００３１】
表面処理炭酸カルシウム
本発明の表面処理炭酸カルシウムは、原料炭酸カルシウム１００重量部に対して０．５〜８重量部の水溶性表面処理剤を有することが好ましく、１．０〜５重量部であることがより好ましい。前記範囲内にすることで、表面処理炭酸カルシウムの吸水性を充分に向上させることができ、かつ、該表面処理炭酸カルシウムを含むインク受理層のインキ吸収性及び発色性を向上させることができる。【００３２】
また、表面処理に用いる水溶性表面処理剤の量としては、特に限定されるものではなく、原料炭酸カルシウム上の水溶性表面処理剤量が前記範囲内になるような量であればよい。表面処理に用いる水溶性表面処理剤の量が少なすぎると、表面処理炭酸カルシウムの接触角低下効果が充分に得られない傾向があり、また多過ぎると炭酸カルシウムに表面処理されなかった余剰の水溶性表面処理剤とインク定着剤あるいはインクが結合し、インクが表面処理炭酸カルシウムの表面に定着することを阻害し、それによって印刷物の耐水性が低下する傾向がある。【００３３】
接触角
本発明の表面処理炭酸カルシウムの接触角は、３０度以下であることが好ましく、２５度以下であることがより好ましく、２０度以下がさらに好ましい。接触角が３０度以下であると、インクとの濡れ性が向上するため、該炭酸カルシウムを含むインク受理層のインクに対する濡れ性が向上する。それにより、インクの吸収速度が速くなり、かつインク滴の水平方向への広がりを抑制し、垂直方向へ浸透しやすくなることから、インクドットが重なって印刷された場合にも、にじみが発生しにくい。【００３４】
なお、本明細書における表面炭酸カルシウム粒子の接触角は、以下の方法により測定した値をいう。つまり、
（１）表面処理炭酸カルシウム１００重量部（固形分）とポリビニルアルコール水溶液（ケン化度８６．５〜８９．０モル％、重合度１０００〜１５００）３重量部を混合した固形分濃度２５％の塗液を作製する。
（２）アプリケーターを用いてＰＥＴ樹脂製のフィルム上に前記塗布液を５０μｍ（塗布時膜厚）に塗布し、２３℃、２０分で乾燥し、塗膜を作製する。
（３）得られた塗膜表面に蒸留水を滴下し、接触角計（協和界面科学（株）製、ドロップマスター７００）を用いて接触角を測定する。【００３５】
比表面積
本発明の表面処理炭酸カルシウムのＢＥＴ比表面積は、５０〜１２０ｍ２／ｇであり、５０〜１００ｍ２／ｇであることが好ましく、６０〜８０ｍ２／ｇであることがより好ましい。表面処理炭酸カルシウムの比表面積が小さすぎると、インキ吸収性は高くなるが、インク滴が水平方向へ広がりやすくなることで、精細性が低下する傾向があり、比表面積が大きすぎると空隙は増加するが、毛管半径が小さくなることによって抵抗が大きくなり、インキ吸収性が低下する傾向がある。【００３６】
表面処理方法
前記水溶性表面処理剤で炭酸カルシウムの表面を処理する方法としては、特に限定されず、従来から知られている方法を用いることができる。例えば、所定の大きさの一次粒子となるように合成された炭酸カルシウムの懸濁液に水溶性表面処理剤を投入し、炭酸カルシウムの表面に水溶性表面処理剤を吸着させることにより表面処理を行い、次いで、処理物を濾別し、乾燥あるいは所定の濃度にスラリー化させることにより、水溶性表面処理剤で処理した表面処理炭酸カルシウムを製造することができる。また、水溶性表面処理剤を予め水溶液にして炭酸カルシウムの懸濁液に添加してもよい。その場合の水溶性表面処理剤水溶液の濃度は特に限定されるものではなく、原料炭酸カルシウム上の水溶性表面処理剤量が前述の範囲内になればよいが、例えば、５〜５０重量％であることが好ましく、８〜３０重量％であることがより好ましい。【００３７】
また、処理を均一に行わせるために、攪拌機、あるいは、ビーズミル、サンドミルのような湿式磨砕機を使用してもよい。【００３８】
≪インクジェット印刷記録媒体（記録紙）≫
本発明のインクジェット印刷記録媒体は、シート状支持体の片面又は両面にインク受容層を有し、前記インク受容層は前記表面処理炭酸カルシウムを含有することを特徴とする。【００３９】
インク受容層には、本発明の表面処理炭酸カルシウム以外にも、必要により接着剤、上記表面処理炭酸カルシウム以外の顔料、インク定着剤等を含むことができる。【００４０】
支持体
本発明のインクジェット記録媒体の支持体としては、特に限定されるものではないが、透明又は不透明支持体を使用することができ、例えば、セロハン、ポリエチレン、ポリプロピレン、軟質ポリ塩化ビニル、硬質ポリ塩化ビニル、ポリエステル等のプラスチックフィルム類、上質紙、アート紙、コート紙、キャスト塗工紙、箔紙、クラフト紙、ポリエチレンラミネート紙、含浸紙、蒸着紙、水溶性紙等の紙類、金属フォイル、合成紙などを挙げることができる。【００４１】
表面処理炭酸カルシウムの含有量
表面処理炭酸カルシウム粒子の含有量としては、特に限定されるものではないが、インク受容層乾燥全重量中２０〜９５重量％であることが好ましく、４０〜９５重量％であることがより好ましい。表面処理炭酸カルシウムの含有量が前記範囲内であることにより、高いインキ吸収性・発色性が得られる。【００４２】
顔料
上記表面処理炭酸カルシウム以外の顔料としては、特に限定されるものではないが、例えば、軽質炭酸カルシウム、重質炭酸カルシウム、カオリン、タルク、硫酸カルシウム、硫酸バリウム、二酸化チタン、酸化亜鉛、硫化亜鉛、炭酸亜鉛、サチンホワイト、珪酸アルミニウム、ケイソウ土、珪酸カルシウム、珪酸マグネシウム、合成非晶質シリカ、コロイダルシリカ、コロイダルアルミナ、擬ベーマイト、水酸化アルミニウム、アルミナ、リトポン、ゼオライト、加水ハロイサイト、炭酸マグネシウム、水酸化マグネシウムなどの白色無機顔料、スチレン系プラスチックピグメント、アクリル系プラスチックピグメント、ポリエチレン、マイクロカプセル、尿素樹脂、メラミン樹脂などの有機顔料など挙げることができる。【００４３】
本発明の表面処理炭酸カルシウムとその他の顔料の配合割合としては特に限定されるものではないが、例えば、インク受容層における全顔料（表面処理炭酸カルシウムとその他の顔料の合計量）１００重量部中の配合割合が５重量部以上であることが好ましく、３０部以上であることが好ましい。表面処理炭酸カルシウムの配合割合が少なすぎると、吸水性と発色性の効果が充分に得られない傾向がある。また、配合割合の上限値としては特に限定されるものではないが、例えば、１００重量部以下であることが好ましく、９５重量部以下であることがより好ましい。【００４４】
また、顔料（表面処理炭酸カルシウムとその他の顔料の合計量）の含有量としては、特に限定されるものではないが、インク受容層乾燥全重量中６０〜９５重量％であることが好ましく、７０〜９０重量％であることがより好ましい。【００４５】
接着剤
接着剤としては、特に限定されるものではなく、例えば公知の樹脂から適宣選択することができ、水溶性高分子接着剤、合成エマルジョン系接着剤等の、水に溶解又は分散可能な接着剤が好ましい。【００４６】
水溶性高分子接着剤としては、デンプン又はその変性物、ポリビニルアルコール及びその変性物、カゼインなどを挙げることができ、合成エマルジョン系接着剤としては、アクリル樹脂系エマルジョン、酢酸ビニル樹脂系エマルジョン、スチレンブタジエンラテックス、ウレタン樹脂系エマルジョンなどを挙げることができるが、これらの中でも、発色性の点から水溶性高分子接着剤を使用することが好ましい。接着剤として具体的には、完全ケン化型ポリビニルアルコール、部分ケン化型ポリビニルアルコール、カチオン変性ポリビニルアルコール、アニオン変性ポリビニルアルコール、シラノール変性ポリビニルアルコール、酸化デンプン、ヒドロキシルエチルエーテル化デンプン、リン酸エステル化デンプンなどが挙げられるが、これらの中でも、ポリビニルアルコールが好ましい。【００４７】
接着剤の配合量としては、全顔料１００重量部に対して２〜５０重量部であることが好ましく、５〜２０重量部であることがより好ましい。接着剤の配合量が少なすぎると接着強度が低下する傾向があり、多すぎるとインク受容層中の空隙率の低下により、インキ吸収性が低下する傾向がある。【００４８】
インク定着剤
本発明においては、アニオン性物質を含むインクジェット用インクをインクジェット記録媒体に定着させ、インクジェット記録媒体に耐水性を付与するために、インク定着剤となるカチオン性樹脂をインク受容層中に含むことが好ましい。【００４９】
本発明で使用されるカチオン性水溶性樹脂としては、特に限定されないが、例えば、二級アミン、三級アミン、及び四級アンモニウム塩としてポリエチレンイミン塩、ジメチルアミンエピハロヒドリン縮合体、ポリビニルアミン塩、ポリアリルアミン塩、ポリジメチルアミノエチルメタクリレート四級塩、ポリジアリルジメチルアンモニウム塩、ジアリルアミンアクリルアミド共重合体塩、ポリスチレンの四級アンモニウム塩等が挙げられ、これらを１種単独で、又は２種類以上を配合して使用することができる。【００５０】
インク定着剤の配合量としては、全顔料１００重量部に対して１〜２０重量部であることが好ましく、１〜１０重量部であることがより好ましい。インク定着剤の配合量が少なすぎると耐水性が不充分になる傾向があり、多すぎると空隙率の低下によってインキ吸収性が低下する傾向がある。【００５１】
助剤
本発明のインク受容層には、その他分散剤、増粘剤、保水剤、消泡剤、耐水化剤、着色剤等通常の塗工紙用組成物に配合される各種助剤を適宜使用することができ、これらの添加量は、本発明の効果を損なわない範囲で適宜選択することができる。【００５２】
インクジェット記録媒体の製造方法
本発明のインクジェット記録媒体の製造方法としては、特に制限されるものではなく、公知の方法により製造することができる。【００５３】
表面処理炭酸カルシウムおよび任意に上記各成分を適宜配合して調製された塗工組成液を、一般の塗工紙製造に用いられているブレードコータ、エアナイフコータ、ロールコータ、バーコータ、スプレーコータ、カーテンコータ、キャストコータ等の塗工装置を設けたオンマシンあるいはオフマシンコータによって支持体上に単層あるいは多層塗被することができる。【００５４】
塗工組成液の塗工量は、原紙片面当たり、固形分で７〜２０ｇ／ｍ２の範囲で塗工することが好ましい。また白紙光沢度、平滑度を上げるためにスーパーカレンダ、ソフトカレンダで等の仕上げ装置で処理をすることも可能である。【００５５】
本発明のインクジェット印刷記録媒体は、高いインキ吸収性及び発色性を有するものであり、インクジェット印刷に好適に用いることができる。
【実施例】
【００５６】
以下、実施例、比較例及び試験例を示して本発明を具体的に説明する。但し、本発明は実施例に限定されない。【００５７】
実施例１
ＢＥＴ比表面積７０．２ｍ２／ｇの原料炭酸カルシウム（平均粒子径０．０３μｍ）を用意した。原料炭酸カルシウムと蒸留水とを混合して固形分濃度８重量％のスラリーを調製した。原料炭酸カルシウム１００重量部に対して５重量部の水溶性表面処理剤Ｉ（処理剤Ｉ、塩化アルキルベンジルジメチルアンモニウム、アルキル基の炭素数：１２〜１６）を室温下でスラリーに添加した。スラリーを撹拌して原料炭酸カルシウムを表面処理した。表面処理後、スラリーをフィルタープレスにより脱水した。【００５８】
表面処理炭酸カルシウムのＢＥＴ比表面積及び接触角を測定した。結果を表１に示す。【００５９】
実施例２
ＢＥＴ比表面積８０ｍ２／ｇの原料炭酸カルシウム（平均粒子径０．０２μｍ）を用いた以外は、実施例１と同様にして表面処理炭酸カルシウムを得た。【００６０】
表面処理炭酸カルシウムのＢＥＴ比表面積及び接触角を測定した。結果を表１に示す。【００６１】
実施例３
水溶性表面処理剤ＩＩ（処理剤ＩＩ、ポリオキシエチレン（２０）ソルビタンモノラウレート）を用いた以外は、実施例１と同様にして表面処理炭酸カルシウムを得た。【００６２】
表面処理炭酸カルシウムのＢＥＴ比表面積及び接触角を測定した。結果を表１に示す。【００６３】
実施例４
水溶性表面処理剤ＩＩＩ（処理剤ＩＩＩ、オルトリン酸）水溶液を用いた以外は、実施例１と同様にして表面処理炭酸カルシウムを得た。【００６４】
表面処理炭酸カルシウムのＢＥＴ比表面積及び接触角を測定した。結果を表１に示す。【００６５】
比較例１
実施例１で用いた原料炭酸カルシウムをそのまま顔料とした。【００６６】
顔料のＢＥＴ比表面積及び接触角を測定した。結果を表１に示す。【００６７】
比較例２
ＢＥＴ比表面積５０ｍ２／ｇの原料炭酸カルシウム（平均粒子径０．０４μｍ）をそのまま顔料とした。【００６８】
顔料のＢＥＴ比表面積及び接触角を測定した。結果を表１に示す。【００６９】
比較例３
ＢＥＴ比表面積２９２．５ｍ２／ｇの合成シリカ（ファインシールＸ−４５、（株）トクヤマ製、０．０１μｍ、）をそのまま顔料とした。【００７０】
顔料のＢＥＴ比表面積及び接触角を測定した。結果を表１に示す。【００７１】
【表１】
2009011242.tif 000002
【００７２】
実施例５〜８（記録紙の作製）
実施例１〜４で調製した各顔料（表面処理炭酸カルシウム）１００重量部と、ポリビニルアルコール（接着剤、日本合成化学工業（株）製、ゴーセノールＧＭ−１４Ｒ）５重量部と、ジアリルジメチルアンモニウムクロリド重合体（カチオン性樹脂、日東紡績（株）製、ＰＡＳ−Ｈ−５Ｌ）２重量部とを混合し、固形分濃度２０重量％の塗料をそれぞれ調製した。【００７３】
上記塗料を坪量８０ｇ／ｍ２の上質原紙にコーティングロッドで塗工量片面当たり１５ｇ／ｍ２になるように平滑に手塗りし、１１０℃で１分間乾燥し、インクジェット記録紙を作製した。【００７４】
乾燥塗膜（インク受容層）中の表面処理炭酸カルシウムの含有量は、９３重量％（実施例５〜８）であった。【００７５】
実施例９
実施例１で調製した表面処理炭酸カルシウムと合成シリカ（ファインシールＸ−４５、（株）トクヤマ製）との５０／５０混合物（重量比）を顔料とした。当該顔料１００重量部と、ポリビニルアルコール（接着剤、日本合成化学工業（株）製、ゴーセノールＧＭ−１４Ｒ）２０重量部と、ジアリルジメチルアンモニウムクロリド重合体（カチオン性樹脂、日東紡績（株）製、ＰＡＳ−Ｈ−５Ｌ）６重量部とを混合し、固形分濃度２０重量％の塗料を調製した。【００７６】
上記以外は実施例５〜８と同様にしてインクジェット記録紙を作製した。【００７７】
乾燥塗膜（インク受容層）中の表面処理炭酸カルシウムの含有量は、３９．７重量％であり、当該顔料（表面処理炭酸カルシウムと合成シリカの合計量）の含有量は７９．３重量％であった。【００７８】
比較例４〜５
比較例１〜２で用意した各顔料（非処理炭酸カルシウム）を用いた以外は、実施例５〜８と同様にしてインクジェット記録紙を作製した。【００７９】
乾燥塗膜（インク受容層）中の非処理炭酸カルシウムの含有量は、９３重量％（比較例４〜５）であった。【００８０】
比較例６
比較例３で用意した合成シリカ（ファインシールＸ−４５、（株）トクヤマ製）を１００重量部と、ポリビニルアルコール（接着剤、日本合成化学工業（株）製、ゴーセノールＧＭ−１４Ｒ）３０重量部と、ジアリルジメチルアンモニウムクロリド重合体（カチオン性樹脂、日東紡績（株）製、ＰＡＳ−Ｈ−５Ｌ）１０重量部とを混合し、固形分濃度１５重量％の塗料をそれぞれ調製した。【００８１】
上記以外は実施例５〜８と同様にしてインクジェット記録紙を作製した。【００８２】
乾燥塗膜（インク受容層）中の合成シリカの含有量は、７１．４重量％であった。【００８３】
試験例１
実施例５〜９及び比較例４〜６で作製したインクジェット記録紙の吸水性とインクジェット印刷適性を評価した。インクジェット印刷適性は、具体的には、インク吸収性、発色性、にじみの有無の観点から評価した。【００８４】
各評価の実施方法を下記に示す。また評価結果を表２に示す。【００８５】
＜吸水性＞
ブリストー式吸水試験機を用いて吸水性を評価した。具体的には、評価液として蒸留水を用いて吸水係数Ｋａ（ｍｌ／（ｍ２・ｍｓ１／２））を算出し、下記基準に従って評価した。
◎：０．８以上
○：０．４以上０．８未満
△：０．４未満【００８６】
＜インクジェット記録適性＞
ＥＰＳＯＮ製インクジェットプリンタ（ＰＭ−Ｇ８５０、セイコーエプソン（株）製）及びＣａｎｏｎ製インクジェットプリンタ（ｉＰ４２００、キャノン（株）製）を用いてインクジェット印刷し、下記手法により、インク吸収性、発色性及びにじみの有無を評価した。【００８７】
（インク吸収性）
ブラック、シアン、マゼンタ、イエローの各ベタ印刷部及び写真画像（ＪＩＳ  Ｘ  ９２０１（ＩＳＯ  １２６４０） 高精細カラーディジタル標準画像  Ｎ１）印刷部について、印刷直後のインク吸収性を目視で観察し、下記評価基準により評価した。
◎：表面に残留したインクが全く認められず、吸収が非常に速い
○：表面に残留したインクがほぼ認められず、吸収が速い
△：インクの吸収が遅く、印刷部の表面に残留インクが認められる。【００８８】
（発色性）
ブラック、シアン、マゼンタ、イエローの各ベタ印刷部分の各色濃度をカラー反射濃度計ＤＭ−４００（大日本スクリーン製造（株）製）を用いて測定し、４色の測定値の合計により評価した。【００８９】
（にじみの有無）
イエローのベタ印刷部分にブラック及びマゼンタによって数字を重ね印字し、印字部分のにじみを目視により観察した。評価基準は下記の通りであり、評価結果が◎又は○であれば実使用において問題なく使用可能である。
◎：にじみが全く認められない
○：にじみがわずかに認められる
△：にじみが明確に認められる【００９０】
【表２】
2009011242.tif 000003
【００９１】
表２の結果から明らかなように、表面処理炭酸カルシウムを用いた本発明のインクジェット記録紙（実施例５〜８）は良好なインク吸収性を示し、非処理炭酸カルシウムを用いたインクジェット記録紙（比較例４〜５）よりもインク吸収性が向上した。また、インク吸収性の向上により、印刷画像のにじみが低減した。更に、合成シリカを用いた場合（比較例６）よりも発色性が高く、本発明の記録紙は良好なインクジェット適性が得られた。【００９２】
表面処理炭酸カルシウムと合成シリカとを併用したインクジェット記録紙（実施例９）は良好な吸水性を示した。また、合成シリカのみを用いた場合（比較例６）よりも発色性が高く、良好なインクジェット適性が得られた。【００９３】
非処理炭酸カルシウムを用いた場合（比較例４〜５）は、インク吸収性が悪く、且つにじみが生じやすいため、合成シリカのみを用いた場合（比較例６）と比較してインクジェット適性が劣った。
【手続補正書】
【提出日】平成21年5月12日(2009.5.12)
【手続補正１】
【補正対象書類名】特許請求の範囲
【補正対象項目名】全文
【補正方法】変更
【補正の内容】
【特許請求の範囲】
【請求項１】
シート状支持体の片面又は両面にインク受容層を有するインクジェット印刷記録媒体であって、前記インク受容層が以下の表面処理炭酸カルシウムを含有する、インクジェット印刷記録媒体：
原料炭酸カルシウムを水溶性表面処理剤で表面処理することにより得られる、ＢＥＴ比表面積が５０〜１２０ｍ２／ｇである表面処理炭酸カルシウムであって、
水溶性表面処理剤が、塩化アルキルトリメチルアンモニウム（アルキル基の炭素数１０〜２５）、塩化アルキルジメチルベンジルアンモニウム（アルキル基の炭素数１０〜２０）、ノニオン系界面活性剤、水溶性の有機酸及び水溶性の無機酸から選択される少なくとも１種の処理剤であり、かつ、
前記原料炭酸カルシウム１００重量部に対して１．０〜５重量部の前記水溶性表面処理剤を有することを特徴とする表面処理炭酸カルシウム。
【請求項２】
（削除）
【請求項３】
（削除）
【請求項４】
（削除）
【請求項５】
前記表面処理炭酸カルシウム１００重量部及び３重量部のポリビニルアルコール水溶液（但し、ポリビニルアルコールはケン化度８６．５〜８９モル％、重合度１０００〜１５００）を混合して得られる固形分濃度２５％の塗液から形成される乾燥塗膜表面と水滴との接触角が３０度以下である、請求項１に記載のインクジェット印刷記録媒体。
【手続補正書】
【提出日】平成21年10月22日(2009.10.22)
【手続補正１】
【補正対象書類名】特許請求の範囲
【補正対象項目名】全文
【補正方法】変更
【補正の内容】
【特許請求の範囲】
【請求項１】
シート状支持体の片面又は両面にインク受容層を有するインクジェット印刷記録媒体であって、
前記インク受容層が顔料を含有し、
前記顔料の含有量が、前記インク受容層乾燥全重量中７９．３〜９５重量％であり、かつ、前記顔料が、前記インク受容層における全顔料１００重量部に対して３０重量部以上の、以下の表面処理炭酸カルシウムを含有する、インクジェット印刷記録媒体：
原料炭酸カルシウムを水溶性表面処理剤で表面処理することにより得られる、ＢＥＴ比表面積が５０〜１２０ｍ２／ｇである表面処理炭酸カルシウムであって、
水溶性表面処理剤が、塩化アルキルトリメチルアンモニウム（アルキル基の炭素数１０〜２５）、塩化アルキルジメチルベンジルアンモニウム（アルキル基の炭素数１０〜２０）、ノニオン系界面活性剤、水溶性の有機酸及び水溶性の無機酸から選択される少なくとも１種の処理剤であり、かつ、
前記原料炭酸カルシウム１００重量部に対して１．０〜５重量部の前記水溶性表面処理剤を有することを特徴とする表面処理炭酸カルシウム。
【請求項２】
（削除）
【請求項３】
（削除）
【請求項４】
（削除）
【請求項５】
前記表面処理炭酸カルシウム１００重量部及び３重量部のポリビニルアルコール水溶液（但し、ポリビニルアルコールはケン化度８６．５〜８９モル％、重合度１０００〜１５００）を混合して得られる固形分濃度２５％の塗液から形成される乾燥塗膜表面と水滴との接触角が３０度以下である、請求項１に記載のインクジェット印刷記録媒体。
【国際調査報告】
2009011242.tif 000004
2009011242.tif 000005
2009011242.tif 000006
2009011242.tif 000007